(57)【要約】【課題】  抗菌性を有し、かつ透明な眼用レンズを提供すること。【解決手段】  水酸基を有するシリコーンモノマーを含むモノマー組成物を重合して得られる眼用レンズであって、酸化亜鉛を含有させることにより上記課題を解決する。【選択図】なし【特許請求の範囲】
【請求項１】
水酸基を有するシリコーンモノマーを含むモノマー組成物を重合して得られる眼用レンズであって、酸化亜鉛を含有することを特徴とする眼用レンズ。
【請求項２】
乾燥重量に対してケイ素を１０〜３０重量％含有する請求項１に記載の眼用レンズ。
【請求項３】
前記シリコーンモノマー中の水酸基の含量が０．０００５〜０．０１当量／ｇである請求項１または２に記載の眼用レンズ。
【請求項４】
水酸基を有するシリコーンモノマーを２種類以上含むモノマー組成物を重合して得られる請求項１〜３のいずれかに記載の眼用レンズ。
【請求項５】
含水率が１０〜６０重量％である請求項１〜４のいずれかに記載の眼用レンズ。
【請求項６】
引張弾性率が３００〜９００ｋＰａである請求項１〜５のいずれかに記載の眼用レンズ。
【請求項７】
前記酸化亜鉛の平均粒径が５０ｎｍ〜１０μｍである請求項１〜６のいずれかに記載の眼用レンズ。
【請求項８】
前記酸化亜鉛の含有量が乾燥重量に対して０．１〜５重量％である請求項１〜７のいずれかに記載の眼用レンズ。
【請求項９】
前記眼用レンズがコンタクトレンズである請求項１〜８のいずれかに記載の眼用レンズ。
【発明の詳細な説明】
【技術分野】
【０００１】
本発明は抗菌性を有する眼用レンズに関するもので、該眼用レンズはコンタクトレンズ、眼内レンズ、人工角膜などに特に好適に用いられる。
【背景技術】
【０００２】
コンタクトレンズを長時間使用することによって、細菌または他の微生物がレンズ表面で増殖することは、細菌感染による眼疾患を誘発する可能性を増大させることから問題となっている。そこで現在、レンズ表面への細菌の付着や成長を抑制したレンズである抗菌性コンタクトレンズが求められている。
【０００３】
例えば、特許文献１には活性化銀を含む抗菌性コンタクトレンズが開示されている。しかし、これらの抗菌性レンズは十分な視的透明度を有し抗菌性を示すものの、高価な銀を抗菌剤として使用することから現在の主流である使い捨てタイプのレンズには好ましくないものであるといえる。
【０００４】
一方、酸化亜鉛は安価でかつ抗菌性を有することが知られている。特許文献２には紫外線吸収剤として酸化亜鉛を含むハイドロゲルが開示されている。しかし特許文献２にはアクリル系の親水性モノマーと架橋性モノマーを重合して得られる親水ゲルしか記載されておらず、筆者らが特許文献２に記載されているような酸化亜鉛を含有した眼用レンズを作製したところ、透明性が低いものしか得られないという問題が生じることを確認した。
【０００５】
また、特許文献３には、水酸基を有するシリコーンモノマーから得られるシリコーンハイドロゲルが開示されている。しかし、これらのシリコーンハイドロゲルは酸化亜鉛を含有するものではなく抗菌性などの機能を有するものではない。
【特許文献１】特表２００４−５２６１８７号公報
【特許文献２】特開２０００−３２７９２５号公報
【特許文献３】特開２００３−２１２９４０号公報
【発明の開示】
【発明が解決しようとする課題】
【０００６】
本発明は高い抗菌性を有し、かつ透明な眼用レンズを提供することを目的とする。該眼用レンズはコンタクトレンズ、眼内レンズ、人工角膜などに特に好適に用いられる。
【課題を解決するための手段】
【０００７】
上記の目的を達成するために、本発明は下記の構成を有する。すなわち、
（１）水酸基を有するシリコーンモノマーを含むモノマー組成物を重合して得られる眼用レンズであって、酸化亜鉛を含有することを特徴とする眼用レンズ。
（２）乾燥重量に対してケイ素を１０〜３０重量％含有する上記（１）に記載の眼用レンズ。
（３）前記シリコーンモノマー中の水酸基の含量が０．０００５〜０．０１当量／ｇである上記（１）または（２）に記載の眼用レンズ。
（４）水酸基を有するシリコーンモノマーを２種類以上含むモノマー組成物を重合して得られる上記（１）〜（３）のいずれかに記載の眼用レンズ。
（５）含水率が１０〜６０重量％である上記（１）〜（４）のいずれかに記載の眼用レンズ。
（６）引張弾性率が３００〜９００ｋＰａである上記（１）〜（５）のいずれかに記載の眼用レンズ。
（７）前記酸化亜鉛の平均粒径が５０ｎｍ〜１０μｍである上記（１）〜（６）のいずれかに記載の眼用レンズ。
（８）前記酸化亜鉛の含有量が０．１〜５重量％である上記（１）〜（７）のいずれかに記載の眼用レンズ。
（９）前記眼用レンズがコンタクトレンズである上記（１）〜（８）のいずれかに記載の眼用レンズ。
【発明の効果】
【０００８】
本発明によれば、シリコーンハイドロゲル成分と酸化亜鉛を組み合わせることによって、良好な形状を有し、酸化亜鉛の広い粒径範囲、特に１μｍ程度の大粒径の酸化亜鉛を含有する場合においても実質的に透明で抗菌性を有する眼用レンズを得ることができる。該眼用レンズはコンタクトレンズ、眼内レンズ、人工角膜などに特に好適に用いられる。
【発明を実施するための最良の形態】
【０００９】
本発明の眼用レンズは、酸化亜鉛を含有する眼用レンズであって、該眼用レンズは水酸基を有するシリコーンモノマーを含むモノマー組成物を重合して得られる。ただし、本発明においてシリコーンモノマーとは、シロキサニル基および重合性不飽和二重結合を有する化合物を表す。また、シロキサニル基とは少なくとも１つのＳｉ−Ｏ−Ｓｉ結合を有する基を表す。
【００１０】
本発明の眼用レンズは乾燥重量に対してケイ素原子を１０〜３０重量％含有することが好ましい。ここで、眼用レンズの乾燥重量に対するケイ素原子の含有量は、誘導結合プラズマ（ＩＣＰ）発光分光分析装置（好適にはシーケンシャル型ＩＣＰ発光分光分析装置  ＳＰＳ４０００、セイコーインスツルメンツ製）によって測定できる。測定法は以下の通りである。
【００１１】
まず、眼用レンズを乾燥状態とする。本発明において眼用レンズの乾燥状態とは、眼用レンズに４０℃で１６時間真空乾燥を施した状態を意味する。該真空乾燥における真空度は２ｈＰａ以下とする。乾燥状態の眼用レンズ（４〜５ｍｇ）を白金るつぼに秤取し、硫酸を加えてホットプレートおよびバーナーで加熱灰化する。石灰物を炭酸ナトリウムで融解し、水を加えて加熱溶解した後、硝酸を加え水で定容する。この溶液について、ＩＣＰ発光分光分析法によりケイ素原子を測定し、眼用レンズ中の含有量を求めた。
【００１２】
本発明の眼用レンズは水酸基を有するシリコーンモノマーを重合して得られるが、シリコーンモノマー中の水酸基の含量が少なすぎても多すぎても透明なレンズが得られないことからシリコーンモノマーのうちの少なくとも一種類が水酸基を０．０００５〜０．０１当量／ｇ有することが好ましく、０．０００８〜０．００８当量／ｇがより好ましく０．００１〜０．００５当量／ｇが最も好ましい。本発明における水酸基の含量は、ガス・クロマトグラフ質量分析（ＧＣ−ＭＳ）、高速液体クロマトグラフ質量分析（ＨＰＬＣ−ＭＳ）、核磁気共鳴（ＮＭＲ）、赤外分光法（ＩＲ）等の各種分析により、水酸基を有するシリコーンモノマーの構造を同定することによって特定できる。
【００１３】
本発明の眼用レンズは、２種類以上の水酸基を有するシリコーンモノマーを重合して得ることが好ましい。水酸基を有するシリコーンモノマーが一種類であると、均一な重合原液が得られにくく、重合も不安定で良好な形状のレンズが得られない場合があり、さらには良好な形状のレンズが得られても透明性が十分でない場合があるのに対して、２種類以上の水酸基を有するシリコーンモノマーを用いた場合には、均一な重合原液から良好な形状でしかも透明なレンズが得られる。
【００１４】
本発明の眼用レンズの含水率は、少なすぎると固くなり、多すぎるとレンズ表面から水分が蒸発し装用時に乾燥感が生じることから、１０〜６０重量％が好ましく、２０〜５０重量％がより好ましく、２５〜４５重量％が最も好ましい。含水率の求め方は以下の通りである。
【００１５】
まず、本発明の眼用レンズを含水状態とする。本発明において眼用レンズの含水状態とは、眼用レンズを２５℃の純水に６時間以上浸漬した状態を意味する。次に表面の水分をガーゼで軽く拭き取った眼用レンズの重量（Ｗ１）を測定する。その後、該眼用レンズを乾燥状態として重量（Ｗ２）を測定し、次式により含水率を算出する。
【００１６】
含水率（％）＝（Ｗ１−Ｗ２）／Ｗ１×１００
本発明において眼用レンズの引張弾性率とは、眼用レンズの含水状態での引張弾性率を意味する。本発明の眼用レンズの含水状態での引張弾性率は、低すぎるとレンズ形状の安定性を欠き、高すぎるとレンズが固くなり装用感が悪くなることから、３００〜９００ｋＰａが好ましく、３５０〜７００ｋＰａがより好ましく、４５０〜７００ｋＰａが最も好ましい。引張弾性率はテンシロンＲＴＭ―１００（オリエンテック社製）引張試験機を用いて測定を行った。サンプルとしては、室温の純水に浸漬して平衡含水状態に達したコンタクトレンズ形状のサンプルの中心部を中心幅５ｍｍ、長さ１５ｍｍのダンベル型に切り取り、軽く水分を拭き取ったものを用いた。
【００１７】
本発明の眼用レンズに用いる酸化亜鉛の含有量は、少なすぎると十分な抗菌性が得られず、多すぎるとモノマー混合液に溶解しにくく、透明な眼用レンズが得られにくくなることから、眼用レンズの乾燥状態での全重量に対して０．０１〜５重量％が好ましく、０．０５〜３重量％がより好ましく、０．１〜１重量％が最も好ましい。
【００１８】
本発明の眼用レンズに用いる酸化亜鉛の平均粒径は、小さ過ぎても大き過ぎても眼用レンズの透明性が低くなることから、５０ｎｍ〜１０μｍが好ましく、７０ｎｍ〜５μｍがより好ましく、９０ｎｍ〜３μｍが最も好ましい。本発明における平均粒径とは数平均粒径である。酸化亜鉛の平均粒径は、走査型電子顕微鏡によって測定できる。
【００１９】
本発明の眼用レンズのケイ素原子の含有量は、上述の通り少なすぎると十分な酸素透過性が得られず、多すぎると透明な眼用レンズが得られなくなることから、１０〜３０重量％であることが好ましく、１０〜２５重量％がより好ましく、１０〜２０重量％が最も好ましい。
【００２０】
本発明においてシリコーンモノマーとは、シロキサニル基および重合性不飽和二重結合を有する化合物を表すが、眼用レンズとして好ましい弾性率が得られやすいことから、１分子中に重合性不飽和二重結合を１つ有する化合物が好ましい。
【００２１】
本発明の眼用レンズに用いられるシリコーンモノマーの好適な例として、下記式（ａ）〜（ｆ）のシリコーンモノマーが挙げられる。
【００２２】
【化１】
2010032992.tif 000002
【００２３】
［式（ａ）〜（ｆ）中、ｋ、ｌ、ｍ、ｎは０〜１００の整数を表す。ａは１〜３の整数を表す。ｂは１〜３の整数を表す。］
ｋ、ｌ、ｍ、ｎは小さすぎると得られる眼用レンズの酸素透過性が低下し、大きすぎると透明な眼用レンズが得られにくくなる傾向があることから、それぞれ１〜３０がより好ましく、１〜２０がさらに好ましく、最も好ましくは２〜１０である。ａおよびｂは、小さすぎると得られる眼用レンズの酸素透過性が低下し、大きすぎると弾性率が高くなりすぎる傾向があることから、それぞれ２または３が好ましい。
【００２４】
これらのうち、酸化亜鉛を加えても透明な眼用レンズが得られやすく、親水性モノマーを加えた場合の親水性モノマーとの相溶性が良好であることから、分子内に水酸基を有する上記（ｄ）、（ｅ）および（ｆ）のシリコーンモノマーがより好ましい。
【００２５】
本発明の眼用レンズの製造に用いるモノマー組成物中のシリコーンモノマーの含有量は少なすぎると十分な酸素透過性が得られず、多すぎると透明な眼用レンズが得られなくなる傾向があることから、好ましくは重合後の眼用レンズの乾燥重量に対するケイ素原子の含有量が１０〜３０重量％の範囲になるように適宜選択される。
【００２６】
本発明の眼用レンズは、シリコーンモノマー以外に親水性モノマー、架橋剤、紫外線吸収剤、染料など一般に眼用レンズに用いられるモノマーを共重合してもよい。共重合する場合の他のモノマーとしては、（メタ）アクリロイル基、スチリル基、アリル基およびビニル基を好適に使用することができる。
【００２７】
以下、その例をいくつか挙げる。（メタ）アクリル酸、イタコン酸、クロトン酸、ビニル安息香酸などのカルボン酸類、メチル（メタ）アクリレートなどのアルキル（メタ）アクリレート類、２−ヒドロキシエチル（メタ）アクリレート、グリセロール（メタ）アクリレートなどの水酸基を有する（メタ）アクリレート類、Ｎ，Ｎ−ジメチルアクリルアミドなどの（メタ）アクリルアミド類、スチレンなどの芳香族ビニルモノマー類などである。これらの中でも、透明な成型体が得られやすいという点で（メタ）アクリロイル基を有するモノマーが好ましい。
【００２８】
本発明の眼用レンズにおいては、良好な機械物性が得られ、消毒液や洗浄液に対する良好な耐性が得られるため、１分子中に２個以上の共重合可能な炭素炭素不飽和結合を有するモノマーを共重合成分として用いることが好ましい。１分子中に２個以上の共重合可能な炭素炭素不飽和結合を有するモノマーの共重合比率は０．１重量％〜１０重量％が好ましく、０．３重量％〜５重量％がより好ましく、０．５重量％〜３重量％がさらに好ましい。
【００２９】
本発明の眼用レンズは、紫外線吸収剤や色素、着色剤、各種安定剤などの添加剤を含むものでもよい。また重合性基を有する紫外線吸収剤や色素、着色剤を共重合した形で含有してもよい。
【００３０】
本発明の眼用レンズは、水酸基を有するシリコーンモノマー、および必要に応じて他のモノマー、添加剤、溶媒、重合開始剤などの混合物を重合して得られるものであるが、本発明においては該混合物をモノマー組成物と呼ぶ。
【００３１】
本発明の眼用レンズを重合により得る際は、重合をしやすくするために過酸化物やアゾ化合物に代表される熱重合開始剤や、光重合開始剤を添加することが好ましい。熱重合を行う場合は、所望の反応温度に対して最適な分解特性を有するものを選択して使用する。一般的には１０時間半減期温度が４０℃〜１２０℃のアゾ系開始剤および過酸化物系開始剤が好適である。光重合開始剤としてはカルボニル化合物、過酸化物、アゾ化合物、硫黄化合物、ハロゲン化合物、および金属塩などを挙げることができる。これらの重合開始剤は単独または混合して用いられ、およそ１重量％くらいまでの量で使用される。
【００３２】
本発明の眼用レンズを重合により得る際は、重合溶媒を使用することができる。溶媒としては有機系、無機系の各種溶媒が適用可能である。例を挙げれば、水、メタノール、エタノール、プロパノール、２−プロパノール、ブタノール、ｔｅｒｔ−ブタノール、ｔｅｒｔ−アミルアルコールなどの各種アルコール系溶剤、ベンゼン、トルエン、キシレンなどの各種芳香族炭化水素系溶剤、ヘキサン、ヘプタン、オクタン、デカン、石油エーテル、ケロシン、リグロイン、パラフィンなどの各種脂肪族炭化水素系溶剤、アセトン、メチルエチルケトン、メチルイソブチルケトンなどの各種ケトン系溶剤、酢酸エチル、酢酸ブチル、安息香酸メチル、フタル酸ジオクチル、二酢酸エチレングリコールなどの各種エステル系溶剤、ジエチルエーテル、テトラヒドロフラン、ジオキサン、エチレングリコールジアルキルエーテル、ジエチレングリコールジアルキルエーテル、トリエチレングリコールジアルキルエーテル、テトラエチレングリコールジアルキルエーテル、ポリエチレングリコールジアルキルエーテル、ポリエチレングリコール−ポリプロピレングリコールブロック共重合体、ポリエチレングリコール−ポリプロピレングリコールランダム共重合体などの各種グリコールエーテル系溶剤であり、これらは単独あるいは混合して使用することができる。これらの中でアルコール系溶剤およびグリコールエーテル系溶剤は得られた眼用レンズ中から溶剤を水による洗浄で容易に除去できる点で好ましい。
【００３３】
本発明の眼用レンズの重合方法、成形方法としては通常の方法を使用することができる。たとえば一旦、丸棒や板状に成形し、これを切削加工等によって所望の形状に加工する方法、モールド重合法、およびスピンキャスト法などである。
【００３４】
一例として本発明の眼用レンズをモールド重合法により得る場合について、次に説明する。
【００３５】
モノマー組成物をレンズ形状を有する２枚のモールドの空隙に充填する。そして光重合あるいは熱重合を行ってレンズ形状に賦型する。モールドは樹脂、ガラス、セラミックス、金属等で製作されているが、光重合の場合は光学的に透明な素材が用いられ、通常は樹脂またはガラスが使用される。眼用レンズを製造する場合には、多くの場合、２枚の対向するモールドにより空隙が形成されており、その空隙にモノマー組成物が充填される。続いて、空隙にモノマー組成物を充填したモールドは、紫外線のような活性光線を照射されるか、オーブンや液槽に入れて加熱されて、モノマーを重合する。光重合の後に加熱重合したり、逆に加熱重合後に光重合するなど、両者を併用する方法もあり得る。光重合の場合は、例えば水銀ランプや捕虫灯を光源とする紫外線を多く含む光を短時間（通常は１時間以下）照射するのが一般的である。熱重合を行う場合には、室温付近から徐々に昇温し、数時間ないし数十時間かけて６０℃〜２００℃の温度まで高めていく条件が、ポリマーの光学的な均一性、品位を保持し、かつ再現性を高めるために好まれる。
【００３６】
本発明の眼用レンズは、種々の方法で改質処理を行うことができる。表面の水濡れ性を向上させる改質処理を行うことが好ましい。
【００３７】
具体的な改質方法としては、電磁波（光を含む）照射、プラズマ照射、蒸着およびスパッタリングなどのケミカルベーパーデポジション処理、加熱、塩基処理、酸処理、その他適当な表面処理剤の使用、およびこれらの組み合わせを挙げることができる。これらの改質手段の中で、簡便であり好ましいのは塩基処理および酸処理である。
【００３８】
塩基処理または酸処理の一例としては、成型品を塩基性溶液または酸性溶液に接触させる方法、成型品を塩基性ガスまたは酸性ガスに接触させる方法等が挙げられる。そのより具体的な方法としては、例えば塩基性または酸性溶液に成型品を浸漬する方法、成型品に塩基性溶液もしくは酸性溶液または塩基性ガスもしくは酸性ガスを噴霧する方法、成型品に塩基性溶液または酸性溶液をヘラ、刷毛等で塗布する方法、成型品に塩基性溶液または酸性溶液をスピンコート法やディップコート法などを挙げることができる。最も簡便に大きな改質効果が得られる方法は、成型品を塩基性溶液または酸性溶液に浸漬する方法である。
【００３９】
眼用レンズを塩基性溶液または酸性溶液に浸漬する際の温度は特に限定されないが、通常−５０℃〜３００℃程度の温度範囲内で行われる。作業性を考えれば−１０℃〜１５０℃の温度範囲がより好ましく、−５℃〜６０℃が最も好ましい。
【００４０】
眼用レンズを塩基性溶液または酸性溶液に浸漬する時間については、温度によっても最適時間は変化するが、一般には１００時間以内が好ましく、２４時間以内がより好ましく、１２時間以内が最も好ましい。接触時間が長すぎると、作業性および生産性が悪くなるばかりでなく、酸素透過性の低下や機械物性の低下などの悪影響が出る場合がある。
【００４１】
塩基としてはアルカリ金属水酸化物、アルカリ土類金属水酸化物、各種炭酸塩、各種ホウ酸塩、各種リン酸塩、アンモニア、各種アンモニウム塩、各種アミン類およびポリエチレンイミン、ポリビニルアミン等の高分子量塩基などが使用可能である。これらの中では、低価格であることおよび処理効果が大きいことからアルカリ金属水酸化物が最も好ましい。
【００４２】
酸としては硫酸、リン酸、塩酸、硝酸等の各種無機酸、酢酸、ギ酸、安息香酸、フェノール等の各種有機酸、およびポリアクリル酸、ポリスチレンスルホン酸などの各種高分子量酸が使用可能である。これらの中では、処理効果が大きく他の物性への悪影響が少ないことから高分子量酸が最も好ましい。高分子量塩基、高分子量酸とは、重量平均分子量が３０００〜２００万の分子量範囲の高分子であり、より好ましくは重量平均分子量が１万〜１００万である。
【００４３】
塩基性溶液および酸性溶液の溶媒としては、無機、有機の各種溶媒が使用できる。例えば、水、メタノール、エタノール、プロパノール、２−プロパノール、ブタノール、エチレングリコール、ジエチレングリコール、トリエチレングリコール、テトラエチレングリコール、ポリエチレングリコール、グリセリンなどの各種アルコール類、ベンゼン、トルエン、キシレンなどの各種芳香族炭化水素、ヘキサン、ヘプタン、オクタン、デカン、石油エーテル、ケロシン、リグロイン、パラフィンなどの各種脂肪族炭化水素、アセトン、メチルエチルケトン、メチルイソブチルケトンなどの各種ケトン類、酢酸エチル、酢酸ブチル、安息香酸メチル、フタル酸ジオクチルなどの各種エステル類、ジエチルエーテル、テトラヒドロフラン、ジオキサン、エチレングリコールジアルキルエーテル、ジエチレングリコールジアルキルエーテル、トリエチレングリコールジアルキルエーテル、テトラエチレングリコールジアルキルエーテル、ポリエチレングリコールジアルキルエーテルなどの各種エーテル類、ジメチルホルムアミド、ジメチルアセトアミド、Ｎ−メチル−２−ピロリドン、ジメチルイミダゾリジノン、ヘキサメチルホスホリックトリアミド、ジメチルスルホキシドなどの各種非プロトン性極性溶媒、塩化メチレン、クロロホルム、ジクロロエタン、トリクロロエタン、トリクロロエチレンなどのハロゲン系溶媒、およびフロン系溶媒などである。中でも経済性、取り扱いの簡便さ、および化学的安定性などの点で水が最も好ましい。溶媒としては、２種類以上の物質の混合物も使用可能である。
【００４４】
本発明において使用される塩基性溶液または酸性溶液は、塩基性物質または酸性物質および溶媒以外の成分を含んでいてもよい。
【００４５】
眼用レンズは、塩基処理または酸処理の後、洗浄により塩基性物質または酸性物質を除くことができる。
【００４６】
洗浄溶媒としては、無機または有機の各種溶媒が使用できる。例えば、水、メタノール、エタノール、プロパノール、２−プロパノール、ブタノール、エチレングリコール、ジエチレングリコール、トリエチレングリコール、テトラエチレングリコール、ポリエチレングリコール、グリセリンなどの各種アルコール類、ベンゼン、トルエン、キシレンなどの各種芳香族炭化水素、ヘキサン、ヘプタン、オクタン、デカン、石油エーテル、ケロシン、リグロイン、パラフィンなどの各種脂肪族炭化水素、アセトン、メチルエチルケトン、メチルイソブチルケトンなどの各種ケトン類、酢酸エチル、酢酸ブチル、安息香酸メチル、フタル酸ジオクチルなどの各種エステル類、ジエチルエーテル、テトラヒドロフラン、ジオキサン、エチレングリコールジアルキルエーテル、ジエチレングリコールジアルキルエーテル、トリエチレングリコールジアルキルエーテル、テトラエチレングリコールジアルキルエーテル、ポリエチレングリコールジアルキルエーテルなどの各種エーテル類、ジメチルホルムアミド、ジメチルアセトアミド、Ｎ−メチル−２−ピロリドン、ジメチルイミダゾリジノン、ヘキサメチルホスホリックトリアミド、ジメチルスルホキシドなどの各種非プロトン性極性溶媒、塩化メチレン、クロロホルム、ジクロロエタン、トリクロロエタン、トリクロロエチレンなどのハロゲン系溶媒、およびフロン系溶媒などである。これらの中では、処理効果が大きく他の物性への悪影響が少ないことから水が最も好ましい。
【００４７】
洗浄溶媒としては、２種類以上の溶媒の混合物を使用することもできる。洗浄溶媒は、溶媒以外の成分、例えば無機塩類、界面活性剤、および洗浄剤を含有してもよい。上述の改質処理は、眼用レンズ全体に対して行ってもよく、例えば表面のみに行うなど眼用レンズの一部のみに行ってもよい。表面のみに改質処理を行った場合には眼用レンズ全体の性質を大きく変えることなく表面の水濡れ性のみを向上させることができる。
【００４８】
本発明の眼用レンズの酸素透過性は、酸素透過係数７０×１０−１１（ｃｍ２／ｓｅｃ）ｍＬＯ２／（ｍＬ・ｈＰａ）以上が好ましい。
【００４９】
本発明の眼用レンズの透明性は、眼用レンズの品位の点で、含水状態での全光線透過率は７０％以上が好ましく、８０％以上がより好ましく、８２％以上が最も好ましい。全光線透過率の測定は以下のように行う。
【００５０】
眼用レンズの全光線透過率は、ＳＭカラーコンピューター（型式ＳＭ−７−ＣＨ、スガ試験機株式会社製）を用いて測定する。サンプルには、コンタクトレンズ形状のサンプル表面の水分を軽く拭き取ったものを用いる。ＡＢＳデジマチックインジケータ（ＩＤ―Ｃ１１２、シリーズNo.293、測定力５−１０Ｎ、株式会社ミツトヨ製）を用いてレンズ厚みを測定し、レンズ厚みが０．１４〜０．１５ｍｍであるものを測定に用いる。本発明の眼用レンズは酸化亜鉛を有することから抗菌性を発現することができる。本発明の眼用レンズの抗菌性は、ＪＩＳ  Ｚ  ２８０１：２０００「抗菌加工製品−抗菌性試験方法・抗菌効果」の「５．２  プラスチック製品などの試験方法」によって評価することができる。抗菌性は緑膿菌で３サンプルの菌数を測定した場合、３回の対数菌濃度の平均値と酸化亜鉛を含まないコントロールの３回の対数菌濃度の平均値との差が±０．４以内であれば増減なしとみなし、−０．４以下であれば抗菌効果があると判断する。より好ましくは−１以下であり、最も好ましくは−２以下である。
【００５１】
本発明の眼用レンズはコンタクトレンズ、眼内レンズ、人工角膜などに特に好適である。
【実施例】
【００５２】
以下、実施例により本発明を具体的に説明するが、本発明はこれによって限定されるものではない。
実施例１
下記式（ｇ）
【００５３】
【化２】
2010032992.tif 000003
【００５４】
で表されるシリコーンモノマー（２２．３重量部、水酸基含有量０．００２３当量／ｇ）、Ｎ，Ｎ−ジメチルアクリルアミド（２４．２重量部）、下記式（ｈ）
【００５５】
【化３】
2010032992.tif 000004
【００５６】
で表されるシリコーンモノマー（３３．６重量部、水酸基含有量０．００１６当量／ｇ）、ポリビニルピロリドン（分子量約３６００００、７．２重量部）、光開始剤イルガキュア１８５０（１．２重量部）、メタクリル酸―２−ヒドロキシエチル（９．１重量部）、トリエチレングリコールジメタクリレート（０．６重量部）、下記式（ｉ）
【００５７】
【化４】
2010032992.tif 000005
【００５８】
で表される架橋剤（信越化学工業株式会社製X―２２−１６４A、ｐの平均値 約１６, ０．６重量部）、酸化亜鉛（平均粒径１μｍ、０．５重量部）、ｔ−アミルアルコール（１３．４重量部）を混合し撹拌した。均一で透明なモノマー組成物が得られた。このモノマー組成物をアルゴン雰囲気下で脱気した。窒素雰囲気下のグローブボックス中で、レンズ形状を有するモールドの空隙にモノマー組成物を充填し、光照射（東芝ＦＬ６Ｄ、８．４キロルクス、２０分間）によりレンズを得た。得られたレンズを、６０％ＩＰＡ水溶液に６０℃で３０分間浸漬しモールドから剥離後、さらに８０％ＩＰＡ水溶液に６０℃、２時間浸漬して残存モノマーなどの不純物を抽出し、５０％ＩＰＡ水溶液、２５％水溶液、水と段階的にＩＰＡ濃度を下げた液におよそ３０分ずつ浸漬して水和した。５ｍＬバイヤル瓶中のホウ酸緩衝液（ｐＨ７．１〜７．３）に浸漬し、該バイヤル瓶をオートクレーブに入れ、１２０℃で３０分間煮沸処理を行った。得られたレンズのケイ素原子の含有量は１２．３％、含水率は４１．７％、引張弾性率は６６５ｋＰａ、全光線透過率は８４．２％であり透明で濁りがなく、コンタクトレンズとして好適であった。
【００５９】
比較例１
上記シリコーンモノマー（ｇ）、（ｈ）の代わりに、メタクリル酸―２−ヒドロキシエチルを用いて実施例１と同様のレンズを作製したが、全光線透過率は７９．８％であり実施例１と比較すると劣った。
【００６０】
比較例２
上記シリコーンモノマー（ｇ）、（ｈ）の代わりに、水酸基を有しないシリコーンモノマー（ｌ）〔チッソ株式会社製ＦＭ−０７７１、ｑの平均値約１０〕を用いて実施例１と同様の実験を行ったが均一な重合原液が得られずレンズを作製することはできなかった。
【００６１】
【化５】
2010032992.tif 000006
【００６２】
比較例３
上記シリコーンモノマー（ｇ）、（ｈ）の代わりに、水酸基を有しないシリコーンモノマー（ｍ）を用いて実施例１と同様の実験を行ったが均一な重合原液が得られずレンズを作製することはできなかった。
【００６３】
【化６】
2010032992.tif 000007
【００６４】
実施例２
上記酸化亜鉛（平均粒径１μｍ）の代わりに、平均粒径２０ｎｍの酸化亜鉛を用いて実施例１と同様のレンズを作製したが、含水率は４２．７％、引張弾性率は６０４ｋＰａ、全光線透過率は７７．２％であり実施例１と比較すると透明度でやや劣った。
【００６５】
実施例３
上記酸化亜鉛（平均粒径１μｍ）の代わりに、平均粒径４０ｎｍの酸化亜鉛を用いて実施例１と同様のレンズを作製したが、含水率は４２．６％、引張弾性率は５８７ｋＰａ、全光線透過率は７７．７％であり実施例１と比較すると透明度でやや劣った。
【００６６】
比較例４
上記酸化亜鉛（平均粒径１μｍ）の代わりに、平均粒径７〜８ｎｍのチタンの酸化物を用いて実施例１と同様のレンズを作製したが、含水率は４３．６％、引張弾性率は６４８ｋＰａ、全光線透過率は７２．６％であり実施例１と比較すると透明度で劣った。
【００６７】
比較例５
上記酸化亜鉛（平均粒径１μｍ）の代わりに、平均粒径１５〜２０ｎｍのチタンの酸化物を用いて実施例１と同様のレンズを作製したが、含水率は４４．６％、引張弾性率は７１８ｋＰａ、全光線透過率は５５．９％であり実施例１と比較すると引張弾性率、透明度で劣った。
【００６８】
比較例６
上記酸化亜鉛（平均粒径１μｍ）の代わりに、平均粒径２００ｎｍのチタンの酸化物を用いて実施例１と同様のレンズを作製したが、含水率は４６．５％、引張弾性率は７１５ｋＰａ、全光線透過率は１２．４％であり実施例１と比較すると引張弾性率、透明度で劣った。
【００６９】
実施例４
下記式（ｇ）
【００７０】
【化７】
2010032992.tif 000008
【００７１】
で表されるシリコーンモノマー（４９．０重量部、水酸基含有量０．００２３当量／ｇ）、光開始剤イルガキュア１８５０（１．０重量部）、メタクリル酸―２−ヒドロキシエチル（４９．０重量部）、トリエチレングリコールジメタクリレート（１．０重量部）、酸化亜鉛（平均粒径１μｍ、０．５重量部）を混合し撹拌した。均一で透明なモノマー組成物が得られた。このモノマー組成物をアルゴン雰囲気下で脱気した。窒素雰囲気下のグローブボックス中で、レンズ形状を有するモールドの空隙にモノマー組成物を充填し、光照射（東芝ＦＬ６Ｄ、８．４キロルクス、２０分間）によりレンズを得た。得られたレンズを、６０％ＩＰＡ水溶液に６０℃で３０分間浸漬しモールドから剥離後、さらに８０％ＩＰＡ水溶液に６０℃、２時間浸漬して残存モノマーなどの不純物を抽出し、５０％ＩＰＡ水溶液、２５％水溶液、水と段階的にＩＰＡ濃度を下げた液におよそ３０分ずつ浸漬して水和した。５ｍＬバイヤル瓶中のホウ酸緩衝液（ｐＨ７．１〜７．３）に浸漬し、該バイヤル瓶をオートクレーブに入れ、１２０℃で３０分間煮沸処理を行った。得られたレンズのケイ素原子の含有量は９．８％、全光線透過率は７０．２％であった。
実施例５
上記シリコーンモノマー（ｇ）の代わりに、下記シリコーンモノマー（ｈ）を用いて実施例４と同様のレンズを作製した。
【００７２】
【化８】
2010032992.tif 000009
【００７３】
得られたレンズのケイ素原子の含有量は１１．２％、全光線透過率は７６．４％であった。
比較例７
上記シリコーンモノマー（ｇ）の代わりに、下記シリコーンモノマー（ｌ）を用いて実施例４と同様のレンズを作製した。
【００７４】
【化９】
2010032992.tif 000010
【００７５】
得られたレンズのケイ素原子の含有量は１５．１％、全光線透過率は６６．３％であり、実施例２および３と比較すると劣った。
比較例８
上記シリコーンモノマー（ｇ）の代わりに、下記シリコーンモノマー（m）を用いて実施例４と同様のレンズを作製した。
【００７６】
【化１０】
2010032992.tif 000011
【００７７】
得られたレンズは形状が不定形であり、全光線透過率を測定することはできなかった。
【００７８】
実施例６  抗菌評価
実施例１のモールドの代わりに、１０ｃｍ角、厚さ３ｍｍのガラス板２枚（うち１枚には剥離しやすいようにアルミシールを貼付）の間に、厚さ１００μｍのパラフィルムの中央部を切り抜いたものを２枚スペーサーとして挟み込んだものを使用し実施例１と同様の組成でフィルムを作製した。得られたフィルムを３ｃｍ角に切り出したものを３枚用意し、ＪＩＳ  Ｚ  ２８０１：２０００「抗菌加工製品−抗菌性試験方法・抗菌効果」５．２  プラスチック製品などの試験方法に基づき、コンタクトレンズ使用時にみられる代表的な細菌の一つである緑膿菌（Ｐｓｅｕｄｏｍｏｎａｓ  ａｅｒｕｇｉｎｏｓａ  ＮＢＲＣ  １３２７５）に対する抗菌評価を行った。その結果、コントロールに対する対数菌濃度の平均の差が−０．４以下であり、抗菌性が確認できた。
【００７９】
比較例９
比較例１と同じ組成でフィルムを作製したところ、比較例１と同様に白濁したフィルムが得られた。このフィルムを用いて実施例４と同様の抗菌評価を行った結果、抗菌性が確認された。
【００８０】
比較例１０
比較例２と同じ組成でフィルムを作製しようとしたところ、均一な重合原液が得られずフィルムを作製することはできなかった。
【００８１】
比較例１１
比較例３と同じ組成でフィルムを作製しようとしたところ、均一な重合原液が得られずフィルムを作製することはできなかった。
【００８２】
実施例７
実施例２と同じ組成でフィルムを作製したところ、実施例２と同様にやや白濁したフィルムが得られた。このフィルムを用いて実施例６と同様の抗菌評価を行った結果、抗菌性が確認された。
【００８３】
実施例８
実施例３と同じ組成でフィルムを作製したところ、実施例３と同様にやや白濁したフィルムが得られた。このフィルムを用いて実施例６と同様の抗菌評価を行った結果、抗菌性が確認された。
【００８４】
比較例１２
比較例４と同じ組成でフィルムを作製したところ、比較例４と同様に白濁したフィルムが得られた。このフィルムを用いて実施例６と同様の抗菌評価を行った結果、抗菌性が確認されなかった。
【００８５】
比較例１３
比較例５と同じ組成でフィルムを作製したところ、比較例５と同様に白濁したフィルムが得られた。このフィルムを用いて実施例６と同様の抗菌評価を行った結果、抗菌性が確認されなかった。
【００８６】
比較例１４
比較例６と同じ組成でフィルムを作製したところ、比較例６と同様に白濁したフィルムが得られた。このフィルムを用いて実施例６と同様の抗菌評価を行った結果、抗菌性が確認されなかった。
【００８７】
実施例９
実施例４と同じ組成でフィルムを作製したところ、実施例４と同様にやや白濁したフィルムが得られた。このフィルムを用いて実施例６と同様の抗菌評価を行った結果、抗菌性が確認された。
【００８８】
実施例１０
実施例５と同じ組成でフィルムを作製したところ、実施例５と同様に白濁したフィルムが得られた。このフィルムを用いて実施例６と同様の抗菌評価を行った結果、抗菌性が確認された。
【００８９】
比較例１５
比較例７と同じ組成でフィルムを作製したところ、比較例７と同様に白濁したフィルムが得られた。このフィルムを用いて実施例６と同様の抗菌評価を行った結果、抗菌性が確認された。
【００９０】
比較例１６
比較例８と同じ組成でフィルムを作製したところ、形状が不定形であり実施例６と同様の抗菌評価を行うことはできなかった。
【産業上の利用可能性】
【００９１】
本発明は眼用レンズに関するもので、該眼用レンズはコンタクトレンズ、眼内レンズ、人工角膜などに特に好適に用いられる。